(57)【特許請求の範囲】
【請求項１】
比重が４．５以上１３．１以下である高比重エチレン−プロピレンゴム組成物を用いてなり、
上記高比重エチレン−プロピレンゴム組成物は、ジエン量が４．５重量％以下、エチレン量が５８重量％以上８０重量％以下、１２５℃におけるムーニー粘度：ＭＬ１＋４（１２５℃）が５０以上１７０以下であるＥＰＤＭと、上記ＥＰＤＭ１００重量部に対して１５０重量部以下の軟化剤と、タングステン、タングステン化合物あるいはタングステン基合金の金属粉末を主とする粉末材料とを混合しており、
上記粉末材料を全重量の８０重量％以上９７．５重量％以下としているスポーツ用具用ウエイト部材。
【請求項２】
上記高比重エチレン−プロピレンゴム組成物は、ＪＩＳ  Ｋ６２５３（試験機デュロメータタイプＡ）に規定された方法により測定された表面硬度が９０以下であり、引張強度が３ＭＰａ以上である請求項１に記載のスポーツ用具用ウエイト部材。
【請求項３】
上記高比重エチレン−プロピレンゴム組成物の全面あるいは、一部を、エチレン−プロピレンゴムを主成分とする着色可能な材料で覆っている請求項１または請求項２に記載のスポーツ用具用ウエイト部材。
【請求項４】
上記高比重エチレン−プロピレンゴム組成物は、厚みが０．５ｍｍ以上１０ｍｍ以下のシート状に成形されている請求項１乃至請求項３のいずれか１項に記載のスポーツ用具用ウエイト部材。
【請求項５】
上記粉末材料は、カップリング剤による化学的な表面処理をしていない請求項１乃至請求項４のいずれか１項に記載のスポーツ用具用ウエイト部材。
【請求項６】
請求項１乃至請求項５のいずれか１項に記載のウエイト部材を用いてなるスポーツ用具。
【請求項７】
上記ウエイト部材をシート状の靴の中敷きとして形成し、靴の内部に着脱自在に取り付けているトレーニング用品からなる請求項６に記載のスポーツ用具。
【請求項８】
上記ウエイト部材を帯形状として袋に封入し、腕、足、胴部等の人体の各部に巻き付けるベルト状のリストウエイト、アンクルウエイト、ボデイウエイトとしているトレーニング用品からなる請求項６に記載のスポーツ用具。
【請求項９】
上記ウエイト部材を袋に挿入して胴部にベルト状に巻き付け、あるいはジャケットのポケットに封入してなるスキューバダイビング用品からなる請求項６に記載のスポーツ用具。
【請求項１０】
上記ウエイト部材を、テニスラケットフレームまたはゴルフクラブの一部とし、あるいは、テニスラケットまたはゴルフクラブに後付けするバランス調整用ウエイトとしている請求項６に記載のスポーツ用具。
【発明の詳細な説明】
【０００１】
【発明の属する技術分野】
本発明は、スポーツ用具用ウエイト部材および該ウエイト部材を用いてなるトレーニング用、スキューバダイビング用等のスポーツ用具に関し、特に、トレーニング時あるいはスキューバダイビング時等にウエイト部材を人体の各部に巻き付けて使用する場合に好適に用いられるものである。
【０００２】
【従来の技術】
スポーツ用具には、運動時に人体に荷重を負荷することを目的としたウエイト部材が使用されることがあり、従来これらに使用するウエイト部材として、鉛や鉄の金属材料が数多く使用されている。
【０００３】
例えば、アレイ・ダンベルやリストウエイト、アンクルウエイト、ボディーウエイト、シューズウエイト等のトレーニング用品には、上記目的のためにウエイト部材が使用されている。
【０００４】
具体的には、実用新案登録第３０７３５９８号では、帯状の本体に形成されたポケット部に、円柱状ウエイトを着脱自在に装填させるウエイト調整式脚部用トレーニングベルトが提案されている。
また、特開平８−１９６６６０号、特開平１０−１５１１２号では、鉛、真鍮、鉄等の金属からなるおもりにベルトを通して、腰部に装着して使用するベルト型下肢トレーニング用具が提案されている。
さらに、実開平５−４４１５１号では、鉛等の棒状金属を重量付加材として用いたダンベルが提案されている。
【０００５】
一方、スキューバダイビング用品においても、浮力を調節するために、おもりをベルトやベストに取り付けて使用している。例えば、特開平１１−３１４５９６号では、胴体に密着し、ダイビングウエイトを受け入れる空間を画定した浮力調整ベスト内で使用されるウエイトポーチが提案されている。また、特開平１０−１３８３７３号では、可撓性を有するシート部と、このシート部に設けられている多数の小型の錘又は粉末状若しくは粒状の錘とからなるシートが提案されている。
【０００６】
【発明が解決しようとする課題】
しかしながら、実用新案登録第３０７３５９８号のトレーニングベルトでは、おもりの具体的な材質や比重等の物性値が規定されておらず、所望のウエイトレベルを得るためには、材質によっては、その体積を大きくとる必要がある。また、金属材料を使用した場合には腐食され易い問題がある。
【０００７】
また、特開平８−１９６６６０号、特開平１０−１５１１２号のベルト型下肢トレーニング用具、実開平５−４４１５１号のダンベルでは、おもりとして鉛や鉄等の金属が使用されている。鉛は、毒性があるため、環境上の問題により、その使用形態や使用量により規制を受ける。また、鉄は錆びやすいために防錆加工や樹脂によるコーティングをする必要があり、製造に手間がかかるという問題がある。さらに、鉄のような金属は硬いため、手をぶつけたり、足の上に落としたりすると、人体に傷を与える危険性がある。従って、ウエイトトレーニング等に使用する場合には、激しい動きの妨げにならず、体に当たって痛くないように、また、使用時に違和感がないように工夫が必要である。
【０００８】
一方、特開平１１−３１４５９６号のダイバー用ウエイトポーチでは、おもりの体積や軟らかさ等の考慮がなされておらず、使用時に使用者が違和感を感じるという問題がある。
また、特開平１０−１３８３７３号のシートでは、錘を小さな形状や粒状にしてベルトに付けることにより腰や足、手首に巻き付けることができるように工夫しているが、体積が大きくなり使用時に邪魔になるという問題がある。
【０００９】
本発明は上記した問題に鑑みてなされたものであり、軟らかくて高比重であり、体積を低減し使用時に人体の動きの妨げにならず、耐衝撃性、成形性、加工性、耐候性にも優れ、かつ、毒性がなく環境に対して安全で、錆び等の腐食を生じないスポーツ用具用ウエイト部材を提供することを課題としている。さらに、本発明は、該ウエイト部材を使用してなり、人体にとって快適に使用することができるトレーニング用品及びスキューバダイビング用品を提供することを課題としている。
【００１０】
【課題を解決するための手段】
上記課題を解決するため、本発明は、比重が４．５以上１３．１以下である高比重エチレン−プロピレンゴム組成物を用いてなり、
上記高比重エチレン−プロピレンゴム組成物は、ジエン量が４．５重量％以下、エチレン量が５８重量％以上８０重量％以下、１２５℃におけるムーニー粘度：ＭＬ１＋４（１２５℃）が５０以上１７０以下であるＥＰＤＭと、上記ＥＰＤＭ１００重量部に対して１５０重量部以下の軟化剤と、タングステン、タングステン化合物あるいはタングステン基合金の金属粉末を主とする粉末材料とを混合しており、
上記粉末材料を全重量の８０重量％以上９７．５重量％以下としているスポーツ用具用ウエイト部材を提供している。
【００１１】
本発明のスポーツ用具用ウエイト部材は、ゴム組成物から形成しているために柔らかく、薄いシート状にも成形でき、特に難しい加工をしなくても腰や足、手に巻き付けることができる。かつ、高比重エチレン−プロピレンゴム組成物を使用しているため、比重が高く、ウエイト部材の体積を小さくすることができ、使用時の妨げにならない。また、有害物質を含まない環境に優しい材料であり、さらに、エチレン−プロピレンゴムをベース材としているため錆び等の腐食も抑制することができる。従って、本発明のウエイト部材は、スポーツ用具、例えば、トレーニング時あるいはスキューバダイビング時に人体に荷重を負荷する際や、テニスラケットやゴルフクラブのバランス調整おもり等として好適に用いることができる。
【００１２】
具体的には、高比重エチレン−プロピレンゴム組成物は、はさみ等で容易に切断できるため、重量や形状の調節を簡単に行うことができる。従って、本発明のスポーツ用具用ウエイト部材は、例えば、トレーニング用あるいはスキューバダイビング用として広範囲に適用できる。具体的には、シューズに入れて用いるシューズウエイト、手首に巻き付けて用いるリストウエイト、足首に巻き付けて用いるアンクルウエイト、腰に巻き付けて用いるボディウエイト等として人体に荷重を負荷するために用いることができる。その他、腕、脚、胸のウエイト等にも使用可能である。
【００１３】
本発明のスポーツ用具用ウエイト部材の主成分であるエチレン−プロピレンゴムはゴムの中で最も耐候性に優れており、例えば、スキューバダイビングのように塩素や紫外線に曝される場所で使用するのに適している。さらに、本発明のスポーツ用具用ウエイト部材には、鉛等の有害物質を含まないため、スキューバダイビング用として海中での使用にも影響がなく、海水を汚染することもない。
【００１４】
本発明のスポーツ用具用ウエイト部材に用いられる高比重エチレン−プロピレンゴム組成物の比重は４．５以上１３．１以下、好ましくは４．５以上９．５以下である。
上記範囲としているのは、比重が４．５より小さいと、スポーツ用具用ウエイト部材として必要な重量で使用する際、比重が小さいため体積が大きくなり使用の邪魔になるという問題があるためである。
また、比重が１３．１より大きいエチレン−プロピレンゴム組成物を得ようとすると、タングステン等の粉末材料を多く含有させることが必要となり、そのため薄いシート状等への加工が困難となり、強度が低下するためである。
【００１５】
本発明のスポーツ用具用ウエイト部材において、ＪＩＳ  Ｋ６２５３（試験機デュロメータタイプＡ）に規定された方法により測定された上記高比重エチレン−プロピレンゴム組成物の表面硬度は９０以下であるのが好ましい。
上記硬度が９０よりも大きいと、手や足に巻き付けにくくなり易く、運動時に痛かったり違和感を生じ易いためである。また、硬すぎると、ウエイト部材が人体と接触した際に痛みを感じ易くなると共に、スポーツ用具に組み込む際に、これと他の材料との一体成形が難しくなり易いためである。なお、他の要求特性を満たせば、上記硬度の値は小さいほどよい。
【００１６】
また、高比重エチレン−プロピレンゴム組成物の引張強度は３ＭＰａ以上とするのが好ましい。これは、引張強度が３ＭＰａよりも小さいと、成形時や使用時にひび割れや破壊が生じやすくなるためである。なお、他の要求特性を満たせば、３ＭＰａ以上であれば大きいほど良い。
【００１７】
本発明のスポーツ用具用ウエイト部材の好ましい別の形態は、上記高比重エチレン−プロピレンゴム組成物の全面あるいは、一部を、エチレン−プロピレンゴムを主成分とする着色可能な材料で覆っている。
高比重エチレン−プロピレンゴム組成物の周りを、着色可能な材料で覆うことにより、スポーツ用具用ウエイト部材の色を自由に変えることができ、高比重エチレン−プロピレンゴム組成物のみでは実現できない色彩を施すことができ、外観が良くなる。また、このように着色可能な材料の主成分をエチレン−プロピレンゴムとすることで、着色可能な材料と高比重エチレン−プロピレンゴム組成物との成形性が良くなり、一体成形も可能となると共に、軟らかさを保つことができる。全面あるいは、一部を自由に覆うことで、色彩の変化や、部分的な着色も可能となる。なお、上記２つのエチレン−プロピレンゴムは成形性の点より、同種のものとすることが好ましい。
【００１８】
高比重エチレン−プロピレンゴム組成物を上記エチレン−プロピレンゴムを主成分とする着色可能な材料等の他の材料と共に用い、ウエイト部材を形成する場合は、高比重エチレン−プロピレンゴム組成物は、スポーツ用具用ウエイト部材の全重量に対して８０重量％以上、好ましくは９０重量％以上とするのがよい。８０重量％より小さいと、高比重で、かつ軟らかいスポーツ用具用ウエイト部材を提供するという本発明の効果が得られないためである。
【００１９】
エチレン−プロピレンゴムを主成分とする着色可能な材料は、顔料を配合することにより着色することができる。混練時に、混練しながら顔料を投入し、好みの濃さになるまで顔料の量を調整することにより着色するのが良い。
【００２０】
以上に述べた本発明の高比重エチレン−プロピレンゴム組成物をウエイト部材として実用に供する場合には、厚みが０．５ｍｍ以上１０ｍｍ以下、好ましくは０．５ｍｍ以上５ｍｍ以下のシート状とする。
厚みが０．５ｍｍ未満では、使用時に破損し易くなるため好ましくなく、１０ｍｍよりも厚いと手や足に巻き付けにくくなったり、使用時に違和感が生じるために好ましくない。シート状とすることにより、人体への巻き付けが容易になる上に、他の材料と積層して一体成形を行うことも可能となり、成形性や加工性も向上する。
【００２１】
なお、高比重エチレン−プロピレンゴム組成物は、シート状以外に、多角形状、棒状、筒状、球状、柱状、その他、あらゆる立体形状とすることもできる。
【００２２】
さらに、本発明のスポーツ用具用ウエイト部材は、直接人体に巻き付けるなどして取り付けてもよいし、ウエイト部材を入れる袋、バック等を有したベルトやベストを介して人体に取り付けてもよい。また、使用するウエイト部材の個数は必要に応じて設定することができる。さらに、本発明のスポーツ用具用ウエイト部材は、例えば、アレイやダンベル等の部品として用いることもできる。例えば、金属製のダンベルに接着剤で貼り付けて重量調整用のウエイト部材とすることもできる。
【００２３】
エチレン−プロピレンゴムの一種であるＥＰＤＭには、分子量、ジエン量やエチレン量により特性の異なる種類があるが、本発明は、ジエン量が４．５重量％以下であり、エチレン量が５８重量％以上８０重量％以下であり、１２５℃におけるムーニー粘度：ＭＬ１＋４（１２５℃）が５０以上１７０以下であるＥＰＤＭと、上記ＥＰＤＭ１００重量部に対して軟化剤を１５０重量部以下の割合で含み、タングステン、タングステン化合物あるいはタングステン基合金の金属粉末を全重量の８０重量％以上９７．５重量％以下の割合で含んでいるＥＰＤＭ組成物である。
【００２４】
ジエン量が多いＥＰＤＭを使用すると、太陽光や紫外線を浴びた時に、タングステン等の粉末材料や添加剤がブルーミングするが、ＥＰＤＭ中のジエン量を低減することにより、添加剤が滲出するブルーミングの発生を抑制でき、耐候性を向上することができる。また、ＥＰＤＭをある程度の強度で成形するためには、特に、ＥＰＤＭ中のエチレン量とムーニー粘度の値の範囲の最適化が重要であり、エチレン量が多く、上記ムーニー粘度が高いＥＰＤＭを使用するのが良い。また、作製したＥＰＤＭ組成物を軟らかく、加工をし易くするためには、ＥＰＤＭに適度な量の軟化剤を添加する必要がある。以上の観点より、ジエン量、エチレン量、ムーニー粘度を上記範囲に規定したＥＰＤＭを使用し、適度な量の軟化剤を添加し、前記タングステン等の粉末材料を添加することにより、耐候性、成形性、強度面に優れ、かつ軟らかく、スポーツ用具用ウエイト部材として好適に用いられる高比重エチレン−プロピレンゴム組成物を得ることができる。
【００２５】
ＥＰＤＭのジエン量は４．５重量％以下、好ましくは３．５重量％以下としている。
ジエン量とは、ＥＰＤＭの原料全体におけるジエン成分の重量％を示す。
これは、ＥＰＤＭのジエン量が４．５重量％よりも大きいと、耐候性が低下し易くなり、また、添加剤やタングステン等の粉末材料がブルーミングし易いという問題があるためである。
【００２６】
ＥＰＤＭのエチレン量は５８重量％以上８０重量％以下としている。好ましくは６４重量％以上８０重量％以下、さらに好ましくは６４重量％以上７０重量％以下、さらには６４重量％以上６６重量％以下とするのが良い。
エチレン量とは、ＥＰＤＭの原料全体におけるエチレン成分の重量％を示す。上記範囲としているのは、エチレン量が５８重量％未満のＥＰＤＭでは、より強度が低くなるためにタングステン等の粉末材料を分散させた後のシートの成形性が下がるためである。
また、エチレン量が８０重量％よりも大きいＥＰＤＭでは、より硬くなるために粉末材料の均一な混合分散がより難しくなり薄いシート状に作成する際の成形性が低下し易くなると共に、成形後の高比重材料はより硬くなり、人体への当たりがきつくなり易いためである。
【００２７】
ＥＰＤＭの１２５℃におけるムーニー粘度：ＭＬ１＋４（１２５℃）が５０以上１７０以下、好ましくは１００以上１７０以下、さらに好ましくは１５０以上１６５以下としているのは以下の理由による。
なお、ここで、ムーニー粘度とは、ＪＩＳ  Ｋ６３００に規定された方法によって測定され、粘度を表す指標として用いられる。ＭＬ１＋４において、ＭはムーニーのＭ、Ｌはローター形状のＬ、（１＋４）は予熱時間の１分とローターの回転時間の４分を意味している。
上記範囲としているのは、１２５℃でのムーニー粘度が５０未満であるＥＰＤＭでは、強度がより小さくなるため粉末材料を分散させた後の成形性が低下し易いからである。
また、１２５℃でのムーニー粘度が１７０よりも大きいＥＰＤＭでは、より硬くなるために粉末材料の均一な混合分散がより難しくなり薄いシート状に作成する際の成形性が低下し易くなると共に、成形後の高比重材料はより硬くなり人体への当たりがきつくなり易いためである。
なお、ＥＰＤＭの分子量の大きさは、ムーニー粘度の大きさである程度判断可能であり、上記ムーニー粘度が大きいほど、分子量は大きくなり、上記ムーニー粘度が５０の場合、分子量は３０万〜４０万、上記ムーニー粘度が１７０の場合、分子量は約６０万となる。
【００２８】
このようなＥＰＤＭ組成物においては、上記ＥＰＤＭを１００重量部とすると、軟化剤の混合量は１５０重量部以下の割合とする。
これは、軟化剤は必ずしも加える必要はないが、ＥＰＤＭ１００重量部に対して、軟化剤が１５０重量部よりも多くなると、耐候性試験において添加剤が滲出するブルーミングが生じ易いためである。
【００２９】
また、上記タングステン、タングステン化合物あるいはタングステン基合金の比重が１２以上の粉末材料を主とする粉末材料の添加量は、ＥＰＤＭ組成物全体（ＥＰＤＭと、その他の添加剤、粉末材料を含めた）重量に対して、８５重量％以上９７．５重量％以下とする。
上記範囲としているのは、ＥＰＤＭ組成物全体重量に対して、比重が１２以上の粉末材料を主とする粉末材料が８５重量％よりも小さいと、組成物全体の比重があまり高くならないために、スポーツ用具用ウエイト部材として必要な質量を付加する際に、大きい形状にする必要があり、体積がより大きくなるためである。
また、ＥＰＤＭ組成物全体重量に対して、比重が１２以上の粉末材料を主とする粉末材料が９７．５重量％よりも多くなると、粉末材料の表面をＥＰＤＭが覆うことができなくなり、組成物の強度が低下すると共に、成形性が低下し易くなるためである。
【００３０】
比重が１２以上の上記タングステン、タングステン化合物あるいはタングステン基合金の粉末材料を主とする粉末材料を含有することにより、ＥＰＤＭ組成物の比重を効率よく高めることができるため、成形時の体積をより小さくすることができる。また、上記観点より、比重が１２以上の粉末材料は、粉末材料全体の重量の７０重量％以上、好ましくは８０重量％以上とするのが良い。
【００３１】
上記比重が１２以上の粉末材料を主とする粉末材料として、タングステン、タングステン化合物またはタングステン基合金のいずれかを用いている。タングステンは、金属材料の中でも高比重である上に、人体にも害がなく、安価で入手しやすいため、好適に用いることができる。高比重となることから、粉末材料は、タングステン粉末（１００％）であることが好ましいが、タングステン化合物、タングステン基合金とすることもでき、あるいは、これらの混合物を用いることもできる。なお、タングステンの比重は１９．３である。
【００３２】
上記粉末材料は、カップリング剤による化学的な表面処理をしていないものが好適に用いられる。例えば、粉末材料に物理的処理を行った状態、あるいは粉末材料を粉末化したそのままの状態で使用するのが良い。これは、上記粉末材料にカップリング剤による化学的な表面処理を行うと、ブルーミングを起こしたり、組成物の強度が低下する場合があることに因る。
【００３３】
ＥＰＤＭに上記粉末材料を良く分散させ、より強度を上げるためには、粉末材料の平均粒子径は５０μｍ以下が好ましい。より好ましくは、２０μｍ以下が良い。また、粒子径が小さいものと大きいものを併用することにより、例えば、５μｍ以下のものと２７μｍ以上のものを併用することにより、流動性や成形性を上げることができる。
【００３４】
ＥＰＤＭは主鎖が飽和炭化水素からなり、主鎖に二重結合を含まないため、高濃度オゾン雰囲気、光線照射等の環境下に長時間曝されても、分子主鎖切断が起こりにくく、耐候性を高めることができる。なお、ＥＰＤＭには、ジエン成分の種類等が異なるものがあるが、種類は特に限定されるものではない。
【００３５】
また、耐候性の観点からは、ジエン量は少ない方が良く、ジエンを含まないＥＰＭの方が優れている。しかしながら、ＥＰＭは硫黄加硫ができないためパーオキサイド加硫に変える必要があり、このパーオキサイド加硫は硫黄加硫よりも加硫速度が遅いため、パーオキサイド加硫したＥＰＭを用いたのでは作業性が悪くなる。従って、本発明に用いるエチレン−プロピレンゴムとしては、硫黄加硫のできるＥＰＤＭが、耐候性と作業性の両立の点より好ましい。
【００３６】
ＥＰＤＭには、ゴム成分のみからなる非油展タイプのＥＰＤＭと、ゴム成分と共にオイルを含む油展タイプのＥＰＤＭとが存在するが、いずれのタイプのものも使用可能である。ただし、油展タイプのＥＰＤＭ中のオイルの添加重量は、軟化剤の添加重量（オイル量）として扱う。
【００３７】
上記軟化剤として用いるオイルは特に限定しないが、ＥＰＤＭと相溶性の高いパラフィン系オイルやナフテン系オイルが好ましい。その他、例えば芳香族系等の鉱物油や炭化水素系オリゴマーからなるそれ自体公知の合成油、またはプロセスオイルを用いることができる。合成油としては、例えば、α−オレフィンとのオリゴマー、ブテンのオリゴマー、エチレンとα−オレフィンとの非晶質オリゴマーが好ましい。
【００３８】
また、加硫系としては、加硫速度が速く作業性に優れるため、硫黄加硫系が適している。促進剤の種類としては、２−メルカプト・ベンゾチアゾール、テトラエチルチウラムジスルフィド、ジブチル・ジチオカルバミン酸亜鉛、ジエチルジチオカルバミン酸テルル等を適宜組み合わせていることが好ましい。これによりゴム成分を効率良く架橋することができる。
【００３９】
また、本発明は、本発明のスポーツ用具用ウエイト部材を用いてなるトレーニング用およびスキューバダイビング用のスキューバ用品を提供している。
例えば、ウエイト部材をシート状の靴の中敷きとして形成し、靴の内部に着脱自在に取り付けたトレーニング用シューズとし、また、ウエイト部材を帯形状として袋に封入し、腕、足、胴部等の人体の各部に巻き付けるトレーニング用品としている。
上記構成とすると、リストウエイト、アンクルウエイト、ボデイウエイト等としてエアロビクス、通常運動時、ウオーミングアップ、ウオーキング、日常生活時等に人体に取り付けて使用し、筋力アップやダイエット等を有効に図ることができる。
【００４０】
また、本発明のウエイト部材を帯状としてベルト状の袋に挿入し、あるいは、紐で連結した袋に夫々挿入して胴部に巻き付けるようにして、スキューバダイビング用品としても好適に用いることができる。
【００４１】
さらに、本発明のウエイト部材を備えたテニスラケット、ゴルフクラブを提供している。具体的には、ウエイト部材をシート等として積層構成材の一部とし、あるいは、後付けされる重量バランス調整おもりとして、テニスラケットのラケットフレーム、グリップ部、ガット等や、ゴルフクラブのシャフト、ヘッド、グリップ等に取り付けて用いる。
【００４２】
【発明の実施の形態】
以下、本発明の第一実施形態のスポーツ用具用ウエイト部材を図面を参照して説明する。
第一実施形態のスポーツ用具用ウエイト部材１０は、図１に示すように、エチレン−プロピレンゴムとしてＥＰＤＭを用い、比重が９．２である高比重ＥＰＤＭ組成物１１からなるシートを用いてなり、該シートの厚みを５ｍｍとしている。高比重ＥＰＤＭ組成物１１からなるシートの両面１１ａ、１１ｂは、ＥＰＤＭを主成分とする着色可能な材料１２からなる０．２ｍｍ厚の２枚のシートで挟みこむように覆われており、スポーツ用具用ウエイト部材１０は、上記３つのシートの３層構造となっている。
【００４３】
スポーツ用具用ウエイト部材１０の形状は、長方形のシート状であり、長辺の長さを２０ｃｍ、短辺の長さを５．６ｃｍ、厚みを５．４ｍｍとし、重さを５１０ｇとしている。
【００４４】
スポーツ用具用ウエイト部材１０は、図２（Ａ）（Ｂ）に示すように、ナイロン製のメッシュ状の布地１５からなる袋１６に入れて、本発明のトレーニング用品２０を得ている。袋１６の一辺はファスナー１７で開閉可能としており、袋１６の両端にはマジックテープ１８Ａ、１８Ｂをそれぞれ袋１６の別面に縫いつけている。ファスナー１７を開閉することでスポーツ用具用ウエイト部材１０を袋１６に出し入れ自由な構成とし、袋１６を巻き付けマジックテープ１８Ａ、１８Ｂを貼り合わせることで人体へ取り付け可能な構成としている。
【００４５】
上記高比重ＥＰＤＭ組成物１１は、ジエン量が４．０重量％、エチレン量が６６重量％、１２５℃におけるムーニー粘度が１６５であるＥＰＤＭを用いている。上記ＥＰＤＭを２００重量部、軟化剤としてオイルを１００重量部、その他、粉末硫黄、加硫促進剤、カーボン、酸化亜鉛、ステアリン酸、老化防止剤を所要量配合し、密閉型混練機で混練し、ベース材を得ている。
【００４６】
さらに、上記ベース材２５ｇに対し、平均粒子径９μｍ、比重１９．３のタングステン粉末を表面処理を行わずに４００ｇ添加し、密閉型混練機で練り、高比重ＥＰＤＭ組成物を得ている。高比重ＥＰＤＭ組成物１１中のタングステンの重量割合は９４．１％としている。
【００４７】
ＥＰＤＭを主成分とする着色可能な材料１２は、ＥＰＤＭを１００重量部、軟化剤としてオイルを１００重量部、その他、粉末硫黄、加硫促進剤、酸化亜鉛、ステアリン酸、酸化チタン、顔料を所要量配合し、密閉型混練機で混練することにより得ている。顔料は赤色を使用し、混練しながら好みの濃さになるまで加えており、タングステンは含有していない。
【００４８】
スポーツ用具用ウエイト部材１０は、高比重ＥＰＤＭ組成物１１からなるシートと、ＥＰＤＭを主成分とする着色可能な材料１２からなるシートとを上記のように３層構造にして金型に仕込み、１７０℃で２０分間プレスして成形している。
【００４９】
ＪＩＳ  Ｋ６２５３（試験機デュロメータタイプＡ）に規定された方法により測定された上記高比重ＥＰＤＭ組成物１１の加硫後の表面硬度が７２であり、引張強度が５．１ＭＰａである。
【００５０】
本発明のスポーツ用具用ウエイト部材１０を用いたトレーニング用品２０は、図３（Ａ）（Ｂ）に示すように、袋１６を手首ｔに巻き付けて、袋１６の両端のそれぞれ別面に縫いつけたマジックテープ１８Ａ、１８Ｂを貼り合わせることで、手首ｔに取り付けて用いることができる。
【００５１】
これにより、比重が大きいために体積が小さく、かつ軟らかいスポーツ用具用ウエイト部材を容易に人体に巻き付けて使用し、人体に荷重を負荷することができ、エアロビクス、通常運動時、ウオーミングアップ、ウオーキング、日常生活時等にトレーニング用品として好適に用いることができる。
【００５２】
上記実施形態では、スポーツ用具用ウエイト部材をナイロン製の袋１６に入れ、リストウエイトとして用いているが、上記袋１６を、図４に示すように、スポーツ用具用ウエイト部材１０を用いたトレーニング用品２０を足首ａに巻き付けてアンクルウエイトとしてもよい。その他、腕、脚、胴等にも使用可能である。スポーツ用具用ウエイト部材は、図５（Ａ）（Ｂ）に示すように、高比重ＥＰＤＭ組成物１１’のみから形成して、袋を使用せず、スポーツ用具用ウエイト部材１０’に直接マジックテープ１８Ａ’、１８Ｂ’を取り付けてトレーニング用品２０’とし、手首ｔや足首に巻き付ける構成としても良い。
【００５３】
また、上記高比重ＥＰＤＭ組成物１１″をシート状に形成した後、図６に示すように、シューズｓの中敷きの形に切り抜き、スポーツ用具用ウエイト部材１０″とし、シューズｓの底に入れて敷き、トレーニング用品２０″をシューズウエイトとして用いることもできる。
【００５４】
本発明の第二実施形態（着色可能な材料で覆っていない場合）のスポーツ用具用ウエイト部材３０について説明する。スポーツ用具用ウエイト部材３０は、図７（Ａ）に示すように、エチレン−プロピレンゴムとしてＥＰＤＭを用い、比重が９．２である高比重ＥＰＤＭ組成物からなるシートのみで形成し、該シートの厚みを５ｍｍとしている。スポーツ用具用ウエイト部材３０の形状は、長方形のシート状であり、縦長さを２０ｃｍ、横長さを５．６ｃｍとし、重さを５００ｇとしている。
【００５５】
スポーツ用具用ウエイト部材３０を２個用意し、図７（Ｂ）（Ｃ）に示すように、スポーツ用具用ウエイト部材３０をナイロン製の布地３５からなる２つの袋３６に１枚ずつ入れて、袋３６の短辺中央とベルト３９の幅方向の中央とが一致するように袋３６をベルト３９に取り付けている。袋３６の一辺は、ファスナー３７で開閉可能としており、ベルト３９の両端にマジックテープ３８Ａ、３８Ｂを縫いつけて、スキューバダイビング用品４０を得ている。
【００５６】
本発明のスポーツ用具用ウエイト部材３０を用いたスキューバダイビング用品４０は、図８に示すように、ベルト３９を腰ｋに巻き付けて、ベルト３９の両端に縫いつけたマジックテープを貼り合わせることで、腰ｋに取り付けて用いることができる。
【００５７】
上記第二実施形態では、スキューバダイビング用品としているが、エアロビクス等の運動時に同様に腰に取り付けてトレーニング用のボディーウエイトとして用いることもできる。また、ベルト状に限定するものではなく、ベストにスポーツ用具用ウエイト部材を入れる袋を作って、該ベストを着用し使用してもよい。
【００５８】
さらに、スポーツ用具用ウエイト部材の形状はシート状に限定されるものではなく、図９（Ａ）に示すように、高比重ＥＰＤＭ組成物からなるスポーツ用具用ウエイト部材５０をトレーニング用のアレイとなるように略柱状に成形することもでき、図９（Ｂ）に示すように、ダンベルｄに重量調整用のスポーツ用具用ウエイト部材５０’として貼り付け使用することもできる。
なお、上記のように、スポーツ用具用ウエイト部材は、ナイロン製の布地からなる袋に入れて使用してもよいし、直接使用してもよい。他の部材と共に用いる場合も、他の部材の材質、形状等は、特に限定されるものではなく、本発明のスポーツ用具用ウエイト部材の効果を発揮でき、使用の妨げにならないものであればよい。
【００５９】
図１０は第三実施形態を示し、テニス用のラケットフレーム６０にシート状としてウエイト部材６１を接着剤を用いて貼り付けている。ウエイト部材６１の貼り付け位置は打球面を囲むヘッド部６０ａの左右両側位置（打球面を時計面と見て、３時、９時の位置）の外面側である。
なお、ウエイト部材の形状はシート状としているが、フレーム内に埋設する場合には、ウエイト部材の形状は限定されない。また、ウエイト部材を取り付ける位置も限定されない。
【００６０】
図１１は第四実施形態を示し、ゴルフクラブ７０のヘッド７１のトウにシート状としたウエイト部材７２を接着剤を用いて貼り付けている。
なお、ウエイト部材７２の取付位置は限定されず、シャフトの適宜な位置に貼り付けても良い。
【００６１】
また、上記ラケットフレーム、ゴルフクラブのいずれも、上記のように製品の表面に後付けする場合に限らず、ラケットフレーム、ゴルフクラブシャフトをプリプレグを積層して成形する場合、積層間にウエイト部材をシート状として積層して、一体成形してもよい。
【００６２】
以下、本発明のスポーツ用具用ウエイト部材の実施例１〜７、及び比較例１、２について詳述する。
【００６３】
エチレン−プロピレンゴムとしてＥＰＤＭを用いた。ＥＰＤＭ、その他添加剤等の各成分を、下記の表１に記載の各重量部にて配合した。ＥＰＤＭについては、住友化学工業（株）製エスプレン６７０Ｆ（ＥＰＤＭ１００重量部に対してオイル１００重量部添加）を使用した。ジエン量は４．０重量％、エチレン量は６６重量％、１２５℃におけるムーニー粘度は１６５であった。
下記の表１以外の成分として配合したタングステンの配合量については後述する。なお、表中の単位は重量部とした。
【００６４】
【表１】
0004364458.tif 000002
【００６５】
なお、上記表１中、
ＩＲＧＡＮＯＸ  １０１０は、ペンタエリスリチル−テトラキス［３−（３，５−ジ−ｔｅｒｔ−ブチル−４−ヒドロキシフェニート）プロピオネート］、
ＩＲＧＡＮＯＸ  ＭＤ１０２４は、２’，３−ビス［［３−［３，５−ジ−ｔｅｒｔ−ブチル−４−ヒドロキシフェニル］プロピオニル］］プロピオノヒドラシド、
Ｍは、２−メルカプト・ベンゾチアゾール、
ＴＥＴは、テトラエチルチウラムジスルフィド、
ＢＺは、ジブチル・ジチオカルバミン酸亜鉛、
ＴＴＴＥは、ジエチルジチオカルバミン酸テルルを示す。
【００６６】
上記各成分に、各実施例について、小型の密閉型混練機（ミックスラボＳＷ、株式会社モリヤマ製）で練った。これをベース材とした。
さらに、上記ベース材２５ｇに対し、平均粒子径９μｍ、比重１９．３のタングステン粉末（ＳＧ５０−Ｗ、東京タングステン（株）製）を４００ｇ添加した。タングステン粉末にはカップリング剤による表面処理をしておらず、タングステン粉末を粉末化したそのままの状態で使用した。上記ベース材と上記タングステン粉末とを密閉型混練機で練り高比重ＥＰＤＭ組成物を得た。なお、温度調整はしなかった。高比重ＥＰＤＭ組成物全体重量に対して、タングステン粉末の重量割合は９４．１％とした。
上記高比重ＥＰＤＭ組成物を金型に仕込んで、１７０℃で２０分間プレスし、厚さが０．５ｍｍ、１ｍｍ、５ｍｍ、１０ｍｍのシートを作成した。ＪＩＳ  Ｋ６２５３（試験機デュロメータタイプＡ）に規定された方法によって測定された表面硬度が７２であり、引張強度は５．１ＭＰａ、比重は９．０であった。
【００６７】
（実施例１）
上記のように作成した厚さが５ｍｍのシートを２６．５ｃｍのシューズ中敷きの形に切り抜いた。片足８６ｇであった。これをシューズに入れた。
【００６８】
（実施例２）
上記のように作成した厚さが５ｍｍの高比重ＥＰＤＭ組成物からなるシートを１５ｃｍ×７．４ｃｍに切り抜き、５００ｇとした。ナイロン製布地で袋を作り、一辺をファスナーで開閉可能とした。両端にはマジックテープを縫いつけた。上記シートを袋に入れた。
【００６９】
（実施例３）
上記のように作成した厚さが５ｍｍの高比重ＥＰＤＭ組成物からなるシートを２０ｃｍ×５．６ｃｍに切り抜き、１枚５００ｇとし、４枚用意した。ナイロン製布地で袋を４つ作り、それぞれ一辺をファスナーで開閉可能とした。袋の中央が分離されるようにベルトを取り付けベルトの両端にマジックテープを縫いつけた。上記シートを４つの袋に１枚ずつ入れた。
【００７０】
（実施例４）
上記のように作成した厚さが１０ｍｍの高比重ＥＰＤＭ組成物からなるシートを２０ｃｍ×５．６ｃｍに切り抜き、１枚１ｋｇとし、２枚用意した。ナイロン製布地で袋を２つ作り、それぞれ一辺をファスナーで開閉可能とした。袋の中央が分離されるようにベルトを取り付けベルトの両端にマジックテープを縫いつけた。上記シートを２つの袋に１枚ずつ入れた。
【００７１】
（実施例５）
上記のように作成した厚さが１．０ｍｍの高比重ＥＰＤＭ組成物からなるシートを５ｃｍ×１ｃｍに切り抜き、１枚４．５ｇとし、２枚用意した。
これをラケットフレームの３時と９時の位置のフレーム外面に１枚づつ接着剤で貼り付けた。
【００７２】
（実施例６）
上記のように作成した厚さが１．０ｍｍの高比重ＥＰＤＭ組成物からなるシートを５ｃｍ×１ｃｍに切り抜き、１枚４．５ｇとし、１枚用意した。
これをゴルフクラブのヘッドのトウに接着剤で貼り付けた。
【００７３】
（実施例７）
まず、高比重ＥＰＤＭ組成物の周りにコーティングするためのＥＰＤＭを主成分とする着色可能な材料として、下記の表２に記載の配合からなる材料を用い、密閉型混練機で練った。タングステンは含有しておらず、顔料（住化カラー製、イプシロンレッド  ＬＢ−０６５）は赤色を使用し練りながら好みの濃さになるまで加えた。
上記高比重ＥＰＤＭ組成物からなるシートと、該シートの周りにコーティングするためのＥＰＤＭを主成分とする着色可能な材料からなるシートにより、第一実施形態と同様のスポーツ用具用ウエイト部材を作成した。
【００７４】
【表２】
0004364458.tif 000003
【００７５】
なお、上記表２中、Ｍ、ＴＥＴ、ＢＺ、ＴＴＴＥは、表１と同様であり、右段の数字は重量部を示す。
【００７６】
（比較例１）
上記実施例と同じ方法により、ＥＰＤＭからなるベース材を作製し、該ベース材２５ｇに対し、実施例と同様に表面処理をしていないタングステン粉末１１５ｇを添加し、比重４．０、厚み３３ｍｍのシートを作製した。
タングステン添加量を減らして作成した（比重４．０）厚さが３３ｍｍの上記シートを１５ｃｍ×２．５ｃｍに切り抜き、５００ｇとした。ナイロン製布地で袋を作り、一辺をファスナーで開閉可能とした。両端にはマジックテープを縫いつけた。上記切り抜いたシートを袋に入れた。
【００７７】
（比較例２）
鉛製（比重９）の厚さが０．３ｍｍのシートを２６．５ｃｍのシューズ中敷きの形に切り抜いた。片足５２ｇであった。これをシューズに入れた。
【００７８】
（評価方法）  実施例１、比較例２のスポーツ用具用ウエイト部材は、実際にシューズを履いてランニングを行ってトレーニング用品として使用した。使用した人間の体重がほぼ同じ７０ｋｇの男性２人によりテストした。
【００７９】
実施例２、実施例５、比較例１のスポーツ用具用ウエイト部材は、手首に巻き付けて簡単なエアロビクスを行ってトレーニング用品として使用した。
【００８０】
実施例３、実施例４のスポーツ用具用ウエイト部材は腰に巻き付けてエアロビクスを行ってトレーニング用品として使用した。また、腰に巻き付けて、スキューバダイビングを行い、スキューバダイビング用品として使用した。
【００８１】
実施例５のテニスラケット、実施例６のゴルフクラブをそれぞれ中級以上のプレーヤー２０人が使用してプレーした。
【００８２】
実施例１〜４のスポーツ用具用ウエイト部材は、いずれも使用時に痛みや違和感を感じることなく、快適にトレーニング運動やスキューバダイビングができた。これまでの製品と比べても、比重が大きいために、かさばらず、かつ、軟らかいので使用者が体を動かしやすいという意見であった。
実施例７は、メッシュの隙間から赤（ピンク）色のスポーツ用具用ウエイト部材が見えるためにおしゃれという意見であり、美感にも優れていた。また、スポーツ用具用ウエイト部材を入れている袋がナイロン製のメッシュなので、使用の際に、汗で蒸れにくいという効果もあった。
【００８３】
実施例５のテニスラケットでは、ウエイト部材を付けることで、オフセンターにボールがあたっても、グリップ回りの回転が少なくなり、打球面の面安定性の効果が得られることが確認された。
実施例６のゴルフクラブでは、打球時にボールがフックへ飛んで行くミスが減ることが確認された。
また、実施例５、６では、いずれも使用時にウエイト部材が邪魔にならず、柔らかいため曲面が多いテニスラケットやゴルフクラブに貼りやすいという意見であった。
【００８４】
比較例１は、手首や足首に巻き付けにくく、運動時にずれたり関節を曲げにくくなるという意見であった。
比較例２は、鉛シートがシューズに合わず、ごつごつした不快感があったり、使用中にひび割れが生じて使用できなくなった。
【００８５】
このように、実施例１〜５のスポーツ用具用ウエイト部材は、使用時に邪魔になったり、人体に損傷を与えたりすることなく、人体に荷重を負荷することができ、トレーニング用品、スキューバダイビング用品として、最適なものであることが確認できた。
【００８６】
【発明の効果】
以上の説明より明らかなように、本発明によれば、非常に軟らかいため、体に当たっても痛くなく、高比重であるため、スポーツ用具用ウエイト部材の体積を低減することが可能となり使用時に人体の動き妨げにならず、使用者は違和感なく使用することができる。
【００８７】
また、落としたり、ぶつけたりしても壊れることがなく、薄いシート状にも成形でき、加工性にも優れているため、トレーニングやスキューバダイビング等の様々な用途に適応することができると共に、激しい運動時にも使用することができる。
【００８８】
さらに、ＥＰＤＭをベース材としているため、耐候性にも優れ、錆び等の腐食も抑制することができ、かつ、環境に対しても安全であり、人体にとって快適に使用することができる。
【００８９】
このように、本発明のスポーツ用具用ウエイト部材は、腰や足、手等の人体に容易に巻き付けて取り付け、荷重を負荷することができ、エアロビクス、通常運動時、ウオーミングアップ、ウオーキング、日常生活時等に用いるトレーニング用品、及び、スキューバダイビング用品として好適に用いることができる。
さらに、ラケットフレーム、ゴルフクラブ用のウエイト部材（錘）としても、後付け用として、あるいは成形時に埋設して好適に用いることができる。
【図面の簡単な説明】
【図１】  本発明の第一実施形態のスポーツ用具用ウエイト部材を示す図である。
【図２】  （Ａ）（Ｂ）は、本発明の第一実施形態のスポーツ用具用ウエイト部材を用いてなるトレーニング用品を示す図である。
【図３】  （Ａ）（Ｂ）は、本発明の第一実施形態のスポーツ用具用ウエイト部材を用いてなるトレーニング用品の手首への取り付け状態を示す図である。
【図４】  本発明のトレーニング用品の足首への取り付け状態を示す図である。
【図５】  （Ａ）（Ｂ）は、本発明のスポーツ用具用ウエイト部材を用いてなるトレーニング用品の変形例の取り付け状態を示す図である。
【図６】  本発明のスポーツ用具用ウエイト部材を用いてなるトレーニング用品の他の変形例を示す図である。
【図７】  （Ａ）（Ｂ）（Ｃ）は、本発明の第二実施形態のスポーツ用具用ウエイト部材を用いてなるスキューバダイビング用品を示す図である。
【図８】  本発明の第二実施形態のスポーツ用具用ウエイト部材を用いてなるスキューバダイビング用品の腰への取り付け状態を示す図である。
【図９】  （Ａ）（Ｂ）は、本発明のスポーツ用具用ウエイト部材の変形例を示す図である。
【図１０】  本発明の第三実施形態のテニスラケットにウエイト部材を取り付けた図面である。
【図１１】  本発明の第四実施形態のゴルフクラブにウエイト部材を取り付けた図面である。
【符号の説明】
１０、１０’、１０″、３０、５０、５０’、６１、７２  ウエイト部材
１１  高比重ＥＰＤＭ組成物
１２  ＥＰＤＭを主成分とする着色可能な材料
２０、２０’、２０″  トレーニング用品
４０  スキューバダイビング用品
６０  テニスラケット
７０  ゴルフクラブ
【図１】
0004364458.tif 000004
【図２】
0004364458.tif 000005
【図３】
0004364458.tif 000006
【図４】
0004364458.tif 000007
【図５】
0004364458.tif 000008
【図６】
0004364458.tif 000009
【図７】
0004364458.tif 000010
【図８】
0004364458.tif 000011
【図９】
0004364458.tif 000012
【図１０】
0004364458.tif 000013
【図１１】
0004364458.tif 000014